(57)【要約】【課題】ソフトな触感（しっとり感）、レベリング性、および耐ブロッキング性を十分に備えたフレキソ印刷インキ組成物を提供すること。【解決手段】フレキソ印刷インキ組成物であって、前記インキ組成物は、水分散性ポリウレタン樹脂および水分散性アクリロニトリル−ブタジエン樹脂からなる群より選ばれる１つ以上の水分散性樹脂、ウレタン樹脂ビーズおよびアクリル樹脂ビーズからなる群より選ばれる１つ以上の樹脂ビーズ、ならびに水性媒体を含み、前記水分散性樹脂は、破断伸度が１０００〜１８００％であり、前記樹脂ビーズは、平均粒子径が１２μｍ以下、かつガラス転移温度が−１５℃以下であり、前記インキ組成物中の固形分において、前記樹脂ビーズの割合は、２０〜７０質量％であるフレキソ印刷インキ組成物。【選択図】なし【特許請求の範囲】
【請求項１】
フレキソ印刷インキ組成物であって、
前記インキ組成物は、水分散性ポリウレタン樹脂および水分散性アクリロニトリル−ブタジエン樹脂からなる群より選ばれる１つ以上の水分散性樹脂、
ウレタン樹脂ビーズおよびアクリル樹脂ビーズからなる群より選ばれる１つ以上の樹脂ビーズ、ならびに
水性媒体を含み、
前記水分散性樹脂は、破断伸度が１０００〜１８００％であり、
前記樹脂ビーズは、平均粒子径が１２μｍ以下、かつガラス転移温度が−１５℃以下であり、
前記インキ組成物中の固形分において、前記樹脂ビーズの割合は、２０〜７０質量％であることを特徴とするフレキソ印刷インキ組成物。
【請求項２】
架橋剤を含むことを特徴とする請求項１記載のフレキソ印刷インキ組成物。
【請求項３】
離型剤を含むことを特徴とする請求項１または２記載のフレキソ印刷インキ組成物。
【請求項４】
請求項１〜３のいずれかに記載のフレキソ印刷インキ組成物から形成されることを特徴とするインキ層。
【請求項５】
請求項４記載のインキ層が基材上に設けられていることを特徴とする印刷物。
【請求項６】
インキ層は、塗着量が３ｇ／ｍ２以下であることを特徴とする請求項５記載の印刷物。
【発明の詳細な説明】
【技術分野】
【０００１】
本発明は、フレキソ印刷インキ組成物、インキ層、および印刷物に関する。
【背景技術】
【０００２】
従来、プラスチック製の自動車の内装部品、家庭用品、ＯＡ機器、電気製品、建築材料や包装用フィルムの用途で、その表面に独特な触感（しっとり感）を付与すべく、種々の塗料や被覆材またはその表面改質方法などが開発されている（特許文献１〜３）。
【先行技術文献】
【特許文献】
【０００３】
【特許文献１】特開２００７−２１１１５１号公報
【特許文献２】特開２００９−２２７７０７号公報
【特許文献３】特開平９−１１８７３４号公報
【発明の概要】
【発明が解決しようとする課題】
【０００４】
近年、上記の用途のほか、段ボールや紙袋などの包装材（包装容器）の分野においても、当該包装材の美粧化や機能化を目的として、上記のようなソフトな触感（しっとり感）を付与できるインキ組成物が要求されている。とくに、当該分野では、水性インキ組成物を用いたフレキソ印刷が主流であるため、この印刷方法に適用できるインキ組成物が切望されている。
【０００５】
また、フレキソ印刷インキ組成物としては、良好な印刷適性（レベリング性）を有し、かつ、実使用を考慮した場合、印刷物の印刷面（インキ層）同士が接着（ブロッキング）しないような耐ブロッキング性が要求される。
【０００６】
このように、上記のソフトな触感（しっとり感）、レベリング性、および耐ブロッキング性を十分に備えたフレキソ印刷インキ組成物は未だ見出されていないのが現状であった。
【０００７】
本発明は、上記の実情に鑑みてなされたものであり、ソフトな触感（しっとり感）、レベリング性、および耐ブロッキング性を十分に備えたフレキソ印刷インキ組成物を提供することを目的とする。
【課題を解決するための手段】
【０００８】
すなわち、本発明は、フレキソ印刷インキ組成物であって、前記インキ組成物は、水分散性ポリウレタン樹脂および水分散性アクリロニトリル−ブタジエン樹脂からなる群より選ばれる１つ以上の水分散性樹脂、ウレタン樹脂ビーズおよびアクリル樹脂ビーズからなる群より選ばれる１つ以上の樹脂ビーズ、ならびに水性媒体を含み、前記水分散性樹脂は、破断伸度が１０００〜１８００％であり、前記樹脂ビーズは、平均粒子径が１２μｍ以下、かつガラス転移温度が−１５℃以下であり、前記インキ組成物中の固形分において、前記樹脂ビーズの割合は、２０〜７０質量％であるフレキソ印刷インキ組成物、に関する。
【０００９】
また、本発明は、前記フレキソ印刷インキ組成物から形成されるインキ層、に関する。
【００１０】
また、本発明は、前記インキ層が基材上に設けられている印刷物、に関する。
【発明の効果】
【００１１】
本発明のフレキソ印刷インキ組成物における効果の作用メカニズムの詳細は不明な部分があるが、以下のように推定される。ただし、本発明は、この作用メカニズムに限定して解釈されなくてもよい。
【００１２】
本発明のフレキソ印刷インキ組成物は、水分散性ポリウレタン樹脂および水分散性アクリロニトリル−ブタジエン樹脂からなる群より選ばれる１つ以上の水分散性樹脂、ウレタン樹脂ビーズおよびアクリル樹脂ビーズからなる群より選ばれる１つ以上の樹脂ビーズ、ならびに水性媒体を含み、前記水分散性樹脂は、破断伸度が１０００〜１８００％であり、前記樹脂ビーズは、平均粒子径が１２μｍ以下、かつガラス転移温度が−１５℃以下であり、前記インキ組成物中の固形分において、前記樹脂ビーズの割合は、２０〜７０質量％である。前記水分散性樹脂は、破断伸度が１０００〜１８００％であり、かつ前記樹脂ビーズは、ガラス転移温度が−１５℃以下であるため、本発明のインキ層は、柔らかい感触を有するものと推定される。また、前記樹脂ビーズは、平均粒子径が１２μｍ以下の小粒径であるため、グラビア印刷物（インキ層）などと比較して薄い膜厚（塗着量）を有するフレキソ印刷物（インキ層）に、ソフトな触感（しっとり感）を付与できるものと推定される。よって、本発明のフレキソ印刷インキ組成物は、これらの成分を所定量含むため、ソフトな触感（しっとり感）、レベリング性、および耐ブロッキング性をバランスよく有する。
【発明を実施するための形態】
【００１３】
本発明のフレキソ印刷インキ組成物は、少なくとも、水分散性ポリウレタン樹脂および水分散性アクリロニトリル−ブタジエン樹脂からなる群より選ばれる１つ以上の水分散性樹脂、ウレタン樹脂ビーズおよびアクリル樹脂ビーズからなる群より選ばれる１つ以上の樹脂ビーズ、ならびに水性媒体を含む。
【００１４】
＜水分散性樹脂＞
本発明の水分散性樹脂は、樹脂エマルジョンであり、樹脂の破断伸度が１０００〜１８００％である。前記水分散性樹脂は、フレキソ印刷インキ組成物のソフトな触感（しっとり感）および耐ブロッキング性を向上させる観点から、破断伸度が１１００％以上であることが好ましく、そして、１７００％以下であることが好ましい。なお、破断伸度は、通常、前記水分散性樹脂の皮膜（膜厚２００μｍ、ダンベル状試験片（３号）の形状）を、ＪＩＳ−Ｋ−６３０１に準じて、引張速度１００ｍｍ／ｍｉｎで測定して求められる。前記水分散性樹脂は、少なくとも１種を用いればよく、２種以上を組み合わせて用いることができる。
【００１５】
前記水分散性ポリウレタン樹脂は、アニオン性、カチオン性、ノニオン性のいずれも使用できるが、アニオン性が好適である。また、前記水分散性ポリウレタン樹脂は、ポリエステル系ポリウレタン樹脂、ポリエステル・ポリエーテルウレタン系ポリウレタン樹脂が好適である。
【００１６】
前記水分散性ポリウレタン樹脂としては、例えば、「インプラニールＤＬＰ−Ｒ」（住化コベストロウレタン（株）製、スルフォン酸基含有水性ポリエステル系ポリウレタン樹脂）、「バイボンド（登録商標）ＰＵ４０７」（住化コベストロウレタン（株）製、アニオン性／非イオン性ポリエステル系ポリウレタン樹脂）、「スーパーフレックス３００」（第一工業製薬（株）製、アニオン性ポリエステル・ポリエーテル系ウレタン樹脂）、スーパーフレックス７４０（第一工業製薬（株）製、アニオン性エステル系ポリウレタン樹脂）、ＤＡＯＴＡＮ（登録商標）ＴＷ６４９１（ダイセル・オルネクス（株）製）、ＤＡＯＴＡＮ（登録商標）ＴＷ６４９５（ダイセル・オルネクス（株）製）などが挙げられる。
【００１７】
前記水分散性アクリロニトリル−ブタジエン樹脂は、１，３−ブタジエンと、アクリロニトリルと、必要に応じ、１，３−ブタジエンおよびアクリロニトリルと共重合可能な他の単量体とを含む単量体組成物を、乳化重合して得られる樹脂エマルジョンである。前記他の単量体としては、例えば、アルケニル芳香族単量体、アクリロニトリル以外のシアン化ビニル単量体、不飽和カルボン酸単量体、不飽和カルボン酸アルキルエステル単量体、ヒドロキシアルキル基を含有する不飽和単量体、不飽和カルボン酸アミド単量体などが挙げられる。
【００１８】
前記水分散性アクリロニトリル−ブタジエン樹脂としては、例えば、「サイアテックス  ＮＡ−１０６」、「サイアテックス  ＮＡ−１３」（いずれも日本エイアンドエル（株）製、変性水分散性アクリロニトリル−ブタジエン樹脂）などが挙げられる。
【００１９】
＜樹脂ビーズ＞
本発明の樹脂ビーズは、ウレタン樹脂ビーズおよびアクリル樹脂ビーズからなる群より選ばれる１つ以上であり、かつ平均粒子径が１２μｍ以下、かつガラス転移温度が−１５℃以下である。前記樹脂ビーズは、少なくとも１種を用いればよく、２種以上を組み合わせて用いることができる。
【００２０】
前記樹脂ビーズは、フレキソ印刷インキ組成物のソフトな触感（しっとり感）および耐ブロッキング性を向上させる観点から、平均粒子径が、１０μｍ以下であることが好ましく、８μｍ以下であることがより好ましく、そして、ソフトな触感（しっとり感）を向上させる観点から、１μｍ以上であることが好ましく、２μｍ以上であることがより好ましい。なお、平均粒子径は、レーザー回折式粒度分布測定装置によって求められ、通常、体積基準粒度分布のメジアン径（ｄ５０）により算出される。
【００２１】
前記樹脂ビーズは、フレキソ印刷インキ組成物のソフトな触感（しっとり感）および耐ブロッキング性を向上させる観点から、ガラス転移温度が、−１４℃以下であることが好ましく、−１６℃以下であることがより好ましい。前記樹脂ビーズは、ガラス転移温度の下限値が限定されるものではないが、例えば、−６０℃以上、−５０℃以上が例示できる。なお、ガラス転移温度は、示差走査熱量測定（ＤＳＣ）によって求められ、通常、ガラス転移が起こる温度範囲の中点により算出される。
【００２２】
前記ウレタン樹脂ビーズとしては、例えば、「アートパールＰシリーズ」、「アートパールＪＢシリーズ」（以上、根上工業（株）製）、「ダイミックビーズＵＣＮシリーズ」（大日精化工業（株）製）などが挙げられ、前記アクリル樹脂ビーズとしては、例えば、「ＡＦＸ−８」（積水化成品工業（株）製）などが挙げられる。
【００２３】
＜水性媒体＞
本発明の水性媒体は、イオン交換水、蒸留水、工業用水などの水を主成分とする媒体であるが、例えば、有機溶媒を含有する水性媒体であってもよい。前記有機溶媒としては、水と混和性を有するものであればよく、例えば、アルコール系溶媒、グリコール系溶媒、グリコールエーテル系溶媒、ケトン系溶媒などが挙げられる。前記水性媒体は、少なくとも１種を用いればよく、２種以上を組み合わせて用いることができる。
【００２４】
以下に、本発明のフレキソ印刷インキ組成物に含まれる各成分の割合について説明する。
【００２５】
本発明のフレキソ印刷インキ組成物中の固形分（不揮発分）において、前記水分散性樹脂の割合は、フレキソ印刷インキ組成物のレベリング性を向上させる観点から、３０質量％以上であることが好ましく、４０質量％以上であることがより好ましく、そして、フレキソ印刷インキ組成物のソフトな触感（しっとり感）を向上させる観点から、８０質量％以下であることが好ましく、７５質量％以下であることがより好ましい。
【００２６】
本発明のフレキソ印刷インキ組成物中の固形分（不揮発分）において、前記樹脂ビーズの割合は、２０〜７０質量％である。本発明のフレキソ印刷インキ組成物中の固形分（不揮発分）において、前記樹脂ビーズの割合は、フレキソ印刷インキ組成物のソフトな触感（しっとり感）を向上させる観点から、２５質量％以上であることが好ましく、そして、フレキソ印刷インキ組成物のレベリング性を向上させる観点から、６０質量％以下であることが好ましく、５５質量％以下であることがより好ましい。
【００２７】
本発明のフレキソ印刷インキ組成物中の固形分（不揮発分）において、前記水分散性樹脂と前記樹脂ビーズの合計の割合は、７０質量％以上であることが好ましく、７５質量％以上であることがより好ましく、８０質量％以上であることがより好ましい。
【００２８】
前記水性媒体の割合は、フレキソ印刷インキ組成物中、３０〜９０質量％であることが好ましく、４０〜８０質量％であることがより好ましい。
【００２９】
本発明の水性フレキソ印刷インキ組成物には、耐ブロッキング性を向上させる観点から、架橋剤を含んでいてもよい。前記架橋剤としては、前記水性媒体中に分散、乳化、あるいは溶解でき、前記水性媒体中で架橋反応を進行できる架橋剤であればよく、好ましくは、前記水分散性樹脂および／または前記樹脂ビーズと反応性を有する官能基を有する架橋剤である。前記官能基としては、例えば、カルボジイミド基、オキサゾリン基、ブロックイソシアネート基などが挙げられる。前記架橋剤は、２種以上を組み合わせて用いることができる。
【００３０】
前記カルボジイミド基を有する架橋剤としては、分子中に２つ以上のカルボジイミド基を有しているものであれば特に限定されず、例えば、ｐ−フェニレン−ビス（２，６−キシリルカルボジイミド）、テトラメチレン−ビス（ｔ−ブチルカルボジイミド）、シクロヘキサン−１，４−ビス（メチレン−ｔ−ブチルカルボジイミド）などのカルボジイミド基を有する化合物や、カルボジイミド基を有する重合体であるポリカルボジイミドなどが挙げられる。これらの中でも、取り扱い易さから、ポリカルボジイミドが好ましい。
【００３１】
前記オキサゾリン基を有する架橋剤としては、分子中に２つ以上のオキサゾリン基を有しているものであれば特に限定されず、例えば、２，２’−ビス（２−オキサゾリン）、１，２−ビス（２−オキサゾリン−２−イル）エタン、１，４−ビス（２−オキサゾリン−２−イル）ブタン、１，８−ビス（２−オキサゾリン−２−イル）ブタン、１，４−ビス（２−オキサゾリン−２−イル）シクロヘキサン、１，２−ビス（２−オキサゾリン−２−イル）ベンゼン、１，３−ビス（２−オキサゾリン−２−イル）ベンゼンなどの脂肪族あるいは芳香族を含むビスオキサゾリン化合物由来の骨格を有するポリマー；２−ビニル−２−オキサゾリン、２−ビニル−４−メチル−２−オキサゾリン、２−ビニル−５−メチル−２−オキサゾリン、２−イソプロペニル−２−オキサゾリン、２−イソプロペニル−４−メチル−２−オキサゾリン、２−イソプロペニル−５−エチル−２−オキサゾリンなどの付加重合性オキサゾリン化合物を構成単位とするポリマーなどが挙げられる。
【００３２】
前記ブロックイソシアネート基を有する架橋剤としては、分子中に２つ以上のイソシアネート基を有する化合物において、当該イソシアネート基をブロック化剤でブロックしたものであれば特に限定されない。前記分子中に２つ以上のイソシアネート基を有する化合物としては、例えば、トリレンジイソシアネート、キシリレンジイソシアネート、ジフェニルメタンジイソシアネート、テトラメチルキシリデンジイソシアネート、イソホロンジイソシアネート、ヘキサメチレンジイソシアネート、リジンジイソシアネート、トリメチルヘキサンジイソシアネート、４，４´−メチレンビス（シクロヘキシルイソシアネート）、１，３−（イソシアナトメチル）シクロヘキサン、１，５−ナフタレンジイソシアネートなどのジイソシアネート基含有化合物；およびこれらジイソシアネート基含有化合物のビウレット体、イソシアヌレート体、アダクト体、アロファネート体などの誘導体などが挙げられる。また、前記ブロック化剤としては、例えば、ジエチルマロネート、３，５−ジメチルピラゾール、ε−カプロラクタム、フェノール、メチルエチルケトオキシム、アルコールなどの化合物が挙げられる。
【００３３】
前記架橋剤を使用する場合、本発明のフレキソ印刷インキ組成物中の固形分（不揮発分）において、前記架橋剤の割合は、通常、１質量％以上１０質量％以下程度であり、２質量％以上１０質量％以下であることが好ましく、とくに、前記水分散性樹脂として前記水分散性アクリロニトリル−ブタジエン樹脂を使用する場合、５質量％以上１０質量％以下であることが好ましい。
【００３４】
また、本発明の水性フレキソ印刷インキ組成物には、耐ブロッキング性、耐摩擦性、および耐水耐摩擦性を向上させる観点から、離型剤を含んでいてもよい。前記離型剤としては、例えば、ステアリン酸エステルなどの脂肪酸エステル、脂肪酸アミド、脂肪酸塩、アルキルリン酸エステル、アルキルリン酸アミド、アルキルリン酸塩、アルキルスルホン酸エステル、アルキルスルホン酸アミド、アルキルスルホン酸塩、シリコーンオイルなどが挙げられる。前記離型剤は、２種以上を組み合わせて用いることができる。
【００３５】
前記離型剤を使用する場合、本発明のフレキソ印刷インキ組成物中の固形分（不揮発分）において、前記離型剤の割合は、通常、１質量％以上１５質量％以下程度であり、３質量％以上１０質量％以下であることが好ましい。
【００３６】
本発明の水性フレキソ印刷インキ組成物には、必要に応じて、上記の成分以外の各種添加剤を使用することができる。各種添加剤としては、例えば、炭酸カルシウム、カオリン、硫酸バリウム、水酸化アルミニウム、クレー、タルクなどの体質顔料；無機系微粒子；粘着性樹脂（アクリル樹脂、酢酸ビニル樹脂）；レベリング剤；シリコーンパウダなどのスリップ剤；消泡剤；苛性ソーダなどの塩基性化合物；マイクロクリスタリンワックス、パラフィンワックス、ポリエチレンワックス、ポリプロピレンワックス、テフロン（登録商標）ワックスなどのワックス；などが挙げられる。本発明のインキ組成物のソフトな触感（しっとり感）をより向上させる観点からは、フレキソ印刷インキ組成物中の固形分（不揮発分）中に、０．１〜１質量％程度のスリップ剤を配合することが好ましく、また、同様の観点から、フレキソ印刷インキ組成物中の固形分（不揮発分）中に、１〜１０質量％程度のワックスを配合することが好ましい。
【００３７】
＜水性フレキソ印刷インキ組成物の調製方法＞
本発明の水性フレキソ印刷インキ組成物を調製する方法としては、特に限定されず、例えば、上記の成分を順番に、あるいは同時に添加して、ビーズミル、ボールミル、サンドミル、アトライター、ロールミル、パールミル、高速攪拌装置、ペイントコンディショナーなどで混合して調製することができる。
【００３８】
＜インキ層＞
本発明のインキ層は、前記水性フレキソ印刷インキ組成物から形成される乾燥皮膜である。具体的には、前記水性フレキソ印刷インキ組成物を、後述する基材にフレキソ印刷機を用いて塗工（印刷）して得られるインキ層（印刷皮膜）である。前記印刷機による印刷条件は、従来公知の条件が適宜採用できる。
【００３９】
前記インキ層の塗着量は、通常、３ｇ／ｍ２以下であることが好ましく、２ｇ／ｍ２以下であることがより好ましい。
【００４０】
＜印刷物＞
本発明の印刷物は、前記インキ層が基材上に設けられている。前記基材は、アルミ箔などの金属薄膜などの金属；クラフト紙、アート紙、上質紙、和紙、合成紙などの紙；プラスチックのいずれでもよいが、水性フレキソ印刷インキ組成物の対象は、通常、紙が好適である。
【実施例】
【００４１】
以下に本発明を実施例などによって説明するが、本発明はこれらのみに限定されない。
【００４２】
＜実施例１〜８、および比較例１〜７＞
＜水性フレキソ印刷インキ組成物の調製＞
表１に示す配合にて、各材料をペイントコンディショナーで混練し、実施例１〜８、および比較例１〜７の水性フレキソ印刷インキ組成物を調製した。なお、表１に記載の数値（配合量）は質量部である。
【００４３】
＜印刷物の作成＞
上記で得られた実施例１〜８、および比較例１〜７の水性フレキソ印刷インキ組成物を、片艶クラフト紙に、ハンドプルーファー（２００Ｌ／ｉｎｃｈ）を用いて展色して、インキ層（塗着量が約１．７ｇ／ｍ２）であるフレキソ印刷を想定した印刷物を得た。また、上記で得られた実施例１〜８、および比較例１〜７の水性フレキソ印刷インキ組成物を、片艶クラフト紙に、メアバー（線径０．１５ｍｍ）を用いて展色して、インキ層（塗着量が約５ｇ／ｍ２）であるグラビア印刷を想定した印刷物を得た。
【００４４】
上記の実施例および比較例で得られた印刷物について以下の評価を行った。評価結果を表１に示す。
【００４５】
＜ソフトな触感（しっとり感）の評価＞
上記で得られたフレキソ印刷を想定した印刷物、およびグラビア印刷を想定した印刷物を手で触り、その触感を以下の３段階の基準で評価した。
○：しっとりしたソフトな触感がある。
△：しっとりしたソフトな触感が若干感じられる。
×：ソフトな触感が全く得られない。
【００４６】
＜耐ブロッキング性の評価＞
耐ブロッキング性の評価は、上記で得られたフレキソ印刷を想定した印刷物（５ｃｍ×５ｃｍ）の２枚を、３５℃・９５％ＲＨの条件下で１０分間放置したのち、印刷面と印刷面を合わせて、荷重２０Ｎをかけながら３５℃・９５％ＲＨで３０分間放置後に手で剥がし、以下の３段階の基準で評価した。
○：紙剥けせずに剥がせる。
△：紙剥けが若干生じる。
×：印刷面の１／３以上の紙剥けが生じる。
【００４７】
＜レベリング性の評価＞
レベリング性の評価は、上記のフレキソ印刷を想定した印刷物の作成において、印刷面の状態を、以下の２段階の基準で評価した。
○：筋がなく展色できる。
×：展色時に筋が生じる。
【００４８】
＜耐摩擦性の評価＞
耐摩擦性の評価は、上記で得られたフレキソ印刷を想定した印刷物の印刷面に、摩擦子として黒布を用い、学振型試験機（大栄科学精器製作所）にて荷重２００ｇで１００回数往復し、ビーズの脱落した度合いの程度について、以下の３段階の基準で評価した。
○：ビーズの脱落がほぼない。
△：ビーズが脱落しているが、実用レベルである。
×：ビーズが脱落しており、実用レベルでない。
【００４９】
＜耐水耐摩擦性の評価＞
耐水耐摩擦性の評価は、上記で得られたフレキソ印刷を想定した印刷物の印刷面に、摩擦子として水に浸漬したカナキンを用い、学振型試験機（大栄科学精器製作所）にて荷重２００ｇで５回数往復し、インキの脱落した度合いの程度について、以下の３段階の基準で評価した。
〇：インキが若干脱落する。
△：インキが脱落する。
×：インキがかなり脱落する。
【００５０】
【表１】
2020023663.tif 000002
【００５１】
表１中、
水分散性ポリウレタン樹脂（１）は、アニオン性ポリエステル・ポリエーテル系ウレタン樹脂（商品名「スーパーフレックス３００」、第一工業製薬（株）製、破断伸度が１５００％、固形分が３０質量％）；
水分散性ポリウレタン樹脂（２）は、アニオン性カーボネート系ウレタン樹脂（商品名「スーパーフレックス４６０Ｓ」、第一工業製薬（株）製、破断伸度が７９０％、固形分が３８質量％）；
水分散性ポリウレタン樹脂（３）は、アニオン性ポリエステル系ウレタン樹脂（商品名「インプラニールＤＬＰ−Ｒ」、住化コベストロウレタン（株）製、破断伸度が１６００％、固形分が５０質量％）；
水分散性ポリウレタン樹脂（４）は、アニオン性ポリエステル系ウレタン樹脂（商品名「ハイボンドＰＵ４０７」、住化コベストロウレタン（株）製、破断伸度が１２００％、固形分が４０質量％）；
水分散性アクリロニトリル−ブタジエン樹脂は、（商品名「サイアテックス  ＮＡ−１０６」、日本エイアンドエル（株）製、破断伸度が１５７０％、固形分が５０質量％）；
水分散性アクリル樹脂は、アクリル樹脂エマルション（商品名「サイビノールＳＸ３１３」、サイデン化学（株）製、固形分が４４．５質量％）；
アクリル樹脂ビーズは、架橋ポリアクリル酸エステル樹脂ビーズ（商品名「ＡＦＸ−８」、積水化成品工業（株）製、平均粒子径が８μｍ、ガラス転移温度が−３４℃）；
ウレタン樹脂ビーズ（１）は、架橋ウレタン樹脂ビーズ（商品名「アートパールＰ８００」（根上工業（株）製、平均粒子径が６μｍ、ガラス転移温度が−３４℃）；
ウレタン樹脂ビーズ（２）は、架橋ウレタン樹脂ビーズ（商品名「アートパールＣ８００」（根上工業（株）製、平均粒子径が６μｍ、ガラス転移温度が−１３℃）；
ウレタン樹脂ビーズ（３）は、架橋ウレタン樹脂ビーズ（商品名「アートパールＰ４００」（根上工業（株）製、平均粒子径が１５μｍ、ガラス転移温度が−３４℃）；
スチレン樹脂ビーズは、架橋ポリスチレン（商品名「ＳＢＸ−６」、積水化成品工業（株）製、平均粒子径が６μｍ）；
架橋剤は、水性ポリカルボジイミド（商品名「カルボジライト  Ｖ−０２」、日清紡ケミカル（株）製、固形分が４０質量％）；
離型剤は、ステアリン酸エステル（商品名「ノプコ  ＬＢ−５５０」、サンノプコ社製、固形分が４５質量％）；
ワックスは、ポリエチレンワックス（商品名「ケミパール  Ｗ４００」、三井化学（株）製、固形分が４０質量％）；
水性媒体は、水；
スリップ剤は、商品名「ＤＯＷＳＩＬ  ０１３Ａ」および商品名「ＤＯＷ  ＡＤＤＩＴＩＶＥ５１」（質量比２／４８）の水希釈品（固形分が１５質量％）；を示す。